【手続補正書】
【提出日】平成18年3月7日(2006.3.7)
【手続補正１】
【補正対象書類名】特許請求の範囲
【補正対象項目名】全文
【補正方法】変更
【補正の内容】
【特許請求の範囲】
【請求項１】
ポリエステルとポリカーボネートとの配合ブレンドを含む熱可塑性組成物であって、改良点が元素チタン１〜３０ｐｐｍの量のチタン含有触媒化合物及び場合によっては、更に、ポリエステルの酸成分がジカルボン酸ジエステルから得られる場合に、使用する活性元素１〜１５０ｐｐｍの量のエステル交換触媒の存在下において（前記ｐｐｍはポリエステルの総重量に基づく）、前記ポリエステルを製造することを含んでなる熱可塑性組成物。
【請求項２】
前記チタン含有触媒化合物が元素チタンの量１〜２０ｐｐｍで存在する請求項１に記載の熱可塑性組成物。
【請求項３】
前記チタン含有触媒化合物が元素チタンの量１〜１５ｐｐｍで存在する請求項１に記載の熱可塑性組成物。
【請求項４】
前記配合ブレンドが更に、後重縮合リン含有化合物を元素リンの量０．０１〜５００ｐｐｍ（ｐｐｍは配合ブレンドの総重量に基づく）で含む請求項１に記載の熱可塑性組成物。
【請求項５】
前記リン含有化合物が、ポリエステルの製造において、重縮合後に添加され且つ１０〜３５０ｐｐｍの量で存在する請求項４に記載の熱可塑性組成物。
【請求項６】
前記リン含有化合物が５０〜１５０ｐｐｍの量で存在する請求項５に記載の熱可塑性組成物。
【請求項７】
前記配合ブレンドが更に、ポリエステルの製造過程において重縮合前に添加されたリン含有化合物を、ポリエステルの重量に基づき１０〜１００ｐｐｍの量で含む請求項１に記載の熱可塑性組成物。
【請求項８】
１〜９９重量％のポリエステルと９９〜１重量％のポリカーボネートとのポリマー混合物を含む熱可塑性組成物であって、改良点が前記ポリエステルが（ｉ）元素チタン１〜３０ｐｐｍの量のチタン含有触媒化合物、（ｉｉ）元素リン１〜１５０ｐｐｍの量の前重縮合リン含有化合物及び（ｉｉｉ）場合によっては更に、酸成分がジカルボン酸のジエステルから得られる場合に使用される、活性元素１〜１５０の量のエステル交換触媒の残基を含むこと（ｐｐｍはポリエステルの総重量に基づく）にある熱可塑性組成物。
【請求項９】
前記チタン含有触媒化合物が元素チタン１〜２０ｐｐｍの量で存在する請求項８に記載の熱可塑性組成物。
【請求項１０】
前記チタン含有触媒化合物が元素チタン１〜１５ｐｐｍの量で存在する請求項８に記載の熱可塑性組成物。
【請求項１１】
前記ポリエステルが少なくとも１つのビスアントラキノン又はビスアントラピリドン（６−アリールアミノ−３Ｈ−ジベンズ［ｆ，ｉｊ］イソキノリン−２，７−ドン）化合物と結合した６−アリールアミノ−１−シアノ−３Ｈ−ジベンズ［ｆ，ｉｊ］イソキノリン−２，７−ジオン又は１，４−ビス（２，６−ジアルキルアニリノ）アントラキノンの少なくとも１種の共重合性化合物１〜１０ｐｐｍの残基を更に含んでなり且つ前記化合物が少なくとも１つのポリエステル反応性基を含む請求項８に記載の熱可塑性組成物。
【請求項１２】
前記ポリマー混合物がポリマー混合物の総重量に基づき０．０１〜０．３５重量％の後重縮合リン含有化合物を更に含む請求項８に記載の熱可塑性組成物。
【請求項１３】
前記後重縮合リン含有化合物が０．０５〜０．１５重量％の量で存在する請求項１２に記載の熱可塑性組成物。
【請求項１４】
前記後重縮合リン含有化合物がジステアリルペンタエリスリトールジホスファイトである請求項１２に記載の熱可塑性組成物。
【請求項１５】
前記ポリマー混合物が配合ブレンドである請求項８に記載の熱可塑性組成物。
【請求項１６】
請求項８に記載の熱可塑性組成物から形成された成型品。
【請求項１７】
請求項８に記載の熱可塑性組成物から形成されたフィルム又はシート。
【請求項１８】
前記ポリエステルが（ａ）少なくとも１種の芳香族、脂肪族又は脂環式ジカルボン酸からの反復単位を含む酸成分（前記芳香族ジカルボン酸の芳香族部分は炭素数が６〜２０であり、前記脂肪族又は脂環式ジカルボン酸の脂肪族又は脂環式部分は炭素数が３〜２０である）及び炭素数２〜２０の少なくとも１種の脂肪族、脂肪族エーテル又は脂環式ジオールからの反復単位を含むジオール成分を含んでなる、請求項８に記載の熱可塑性組成物。
【請求項１９】
前記酸成分が８０〜１００モル％のテレフタル酸、イソフタル酸、ナフタレンジカルボン酸、１，４−シクロヘキサンジカルボン酸又はそれらの混合物及び０〜２０モル％の、炭素数４〜４０の他のジカルボン酸単位からの反復単位を含んでなり；且つ前記ジオール成分が、４０〜１００モル％の１，４−シクロヘキサンジメタノール、０〜６０モル％のエチレングリコール及び０〜２０モル％の、炭素数３〜１２の他のジオール単位からの反復単位を含んでなり；前記酸成分の総モル％が１００モル％であり且つ前記ジオール成分の総モル％が１００モル％である請求項１８に記載の熱可塑性組成物。
【請求項２０】
前記ポリエステルがテレフタル酸９５〜１００モル％、１，４−シクロヘキサンジメタノール５８〜６６モル％及びエチレングリコール４２〜３４モル％を含む請求項１９に記載の熱可塑性組成物。
【請求項２１】
前記ポリエステルが１，４−シクロヘキサンジメタノール１００モル％、イソフタル酸２２〜３０モル％及びテレフタル酸７８〜７０モル％を含む請求項１９に記載の熱可塑性組成物。
【請求項２２】
（ａ）（ｉ）８０〜１００モル％のテレフタル酸、イソフタル酸、ナフタレンジカルボン酸、１，４−シクロヘキサンジカルボン酸又はそれらの混合物及び０〜２０モル％の、炭素数４〜４０の他のジカルボン酸単位からの反復単位を含む酸成分（酸成分の総モル％は１００モル％である）並びに
（ｉｉ）４０〜１００モル％の１，４−シクロヘキサンジメタノール、０〜６０モル％のエチレングリコール及び０〜２０モル％の、炭素数３〜１２の他のジオール単位からの反復単位を含んでなるジオール成分（ジオール成分の総モル％は１００モル％である）；
を含むポリエステル１〜９９重量％；と
（ｂ）９９〜１重量％の、４，４−イソプロピリデンジフェノールのポリカーボネート
との混和性ブレンドを含む熱可塑性組成物であって、改良点が前記ポリエステルが（ｉ）元素チタン１〜２０ｐｐｍの量のチタン含有触媒化合物、（ｉｉ）元素リン１〜１５０ｐｐｍの量の前重縮合リン含有化合物、（ｉｉｉ）少なくとも１つのビスアントラキノン又はビスアントラピリドン（６−アリールアミノ−３Ｈ−ジベンズ［ｆ，ｉｊ］イソキノリン−２，７−ドン）化合物と結合した６−アリールアミノ−１−シアノ−３Ｈ−ジベンズ［ｆ，ｉｊ］イソキノリン−２，７−ジオン又は１，４−ビス（２，６−ジアルキルアニリノ）アントラキノンの少なくとも１種の共重合性化合物１〜１０ｐｐｍ（前記化合物は少なくとも１つのポリエステル反応性基を含む）；及び（ｉｖ）場合によっては更に、酸成分がジカルボン酸のジエステルから得られる場合に使用される、活性元素１〜１５０ｐｐｍの量のエステル交換触媒の触媒残基を更に含む熱可塑性組成物。
【請求項２３】
前記ポリエステルがテレフタル酸９５〜１００モル％、１，４−シクロヘキサンジメタノール５８〜６６モル％及びエチレングリコール４２〜３４モル％を含む請求項２２に記載の熱可塑性組成物。
【請求項２４】
前記ポリエステルが１，４−シクロヘキサンジメタノール１００モル％、イソフタル酸２２〜３０モル％及びテレフタル酸７８〜７０モル％を含む請求項２２に記載の熱可塑性組成物。
【請求項２５】
前記チタン含有触媒化合物が元素チタン１〜１５ｐｐｍの量で存在する請求項２２に記載の熱可塑性組成物。
【請求項２６】
前記熱可塑性組成物が、ブレンド総重量に基づき、０．０１〜０．３５重量％の後重縮合リン含有化合物を更に含む請求項２２に記載の熱可塑性組成物。
【請求項２７】
前記後重縮合リン含有化合物がジステアリルペンタエリスリトールジホスファイトである請求項２６に記載の熱可塑性組成物。
【請求項２８】
請求項２２に記載の熱可塑性組成物から形成された成型品。
【請求項２９】
請求項２２に記載の熱可塑性組成物から形成されたフィルム又はシート。
【請求項３０】
テレフタル酸、イソフタル酸及びそれらの混合物からの反復単位を含む酸成分並びに１，４−シクロヘキサンジメタノール４０〜１００モル％及びエチレングリコール０〜６０モル％からの反復単位を含むジオール成分を含んでなるポリエステル（酸成分１００モル％及びジオール成分１００モル％に基づく）１〜９９重量％と、４，４−イソプロピリデンジフェノールのポリカーボネート９９〜１重量％との混和性ブレンドを含む熱可塑性組成物であって、改良点が
（１）前記ポリエステルが（ｉ）元素チタン１〜１５ｐｐｍの量のチタン含有触媒化合物、（ｉｉ）元素リン４５〜１００ｐｐｍの前重縮合リン含有化合物、（ｉｉｉ）少なくとも１つのビスアントラキノン又はビスアントラピリドン（６−アリールアミノ−３Ｈ−ジベンズ［ｆ，ｉｊ］イソキノリン−２，７−ドン）化合物と結合した６−アリールアミノ−１−シアノ−３Ｈ−ジベンズ［ｆ，ｉｊ］イソキノリン−２，７−ジオン又は１，４−ビス（２，６−ジアルキルアニリノ）アントラキノンの少なくとも１種の共重合性化合物１〜５ｐｐｍの（前記化合物は少なくとも１つのポリエステル反応性基を含む）；及び（ｉｖ）場合によっては更に、酸成分がジカルボン酸のジエステルから得られる場合に使用される、活性元素１０〜６５ｐｐｍの量のエステル交換触媒から本質的になる触媒の存在下で製造され、且つ
（２）前記混和性ブレンドが、脂肪族ホスファイト化合物、芳香族ホスファイト化合物又はそれらの混合物からなる群から選ばれた、前記ブレンド総重量％に基づき０．０５〜０．１５重量％の後重縮合リン含有化合物を含む点である熱可塑性組成物。
【請求項３１】
（ａ）（ｉ）少なくとも１種の芳香族、脂肪族若しくは脂環式ジカルボン酸の二酸又はエステル誘導体（前記芳香族ジカルボン酸の芳香族部分は炭素数が６〜２０であり、前記脂肪族若しくは脂環式ジカルボン酸の脂肪族部分若しくは脂環式部分は炭素数が３〜２０である）１００モル％と、少なくとも１種の炭素数２〜２０の脂肪族、脂肪族エーテル若しくは脂環式ジオールを含むジオール１００モル％とを、二酸のエステル化又はエステル誘導体のエステル交換を行うのに充分な温度及び圧力において反応させ；そして
（ｉｉ）工程（ｉ）の生成物を、重縮合を行うのに充分な温度及び圧力において、元素チタン１〜３０ｐｐｍの量（ｐｐｍはポリエステルの総重量に基づく）のチタン含有触媒化合物の存在下で、重縮合する
ことによってポリエステルを生成し；そして
（ｂ）工程（ａ）のポリエステル１〜９９重量％をポリカーボネート９９〜１重量％と配合してブレンドを形成する（重量％は前記ブレンドの総重量に基づく）
工程を含むポリエステルとポリカーボネートとのブレンドの製造方法。
【請求項３２】
工程（ａ）（ｉｉ）のチタン含有化合物が元素チタン１〜２０ｐｐｍの量で存在する請求項３１に記載の方法。
【請求項３３】
工程（ａ）（ｉｉ）のチタン含有化合物が元素チタン１〜１５ｐｐｍの量で存在する請求項３１に記載の方法。
【請求項３４】
元素リン１〜１５０ｐｐｍの量で前重縮合リン含有化合物を工程（ａ）（ｉｉ）に添加する請求項３１に記載の方法。
【請求項３５】
前記二酸が８０〜１００モル％のテレフタル酸、イソフタル酸又はそれらの混合物を含み、且つ前記ジオールが４０〜１００モル％の１，４−シクロヘキサンジメタノール及び０〜６０モル％のエチレングリコールを含む（二酸１００モル％及びジオール１００モル％に基づく）を含む請求項３１に記載の方法。
【請求項３６】
工程（ｂ）において、後重縮合リン含有化合物を、ブレンドの総重量に基づき、０．１〜０．３５重量％の量でポリエステル及びポリカーボネートと配合する請求項３１に記載の方法。
【請求項３７】
工程（ｂ）において、後重縮合リン含有化合物を、ブレンドの総重量に基づき、０．０５〜０．１５重量％の量でポリエステル及びポリカーボネートと配合する請求項３１に記載の方法。
【請求項３８】
前記後重縮合リン含有化合物がジステアリルペンタエリスリトールジホスファイトである請求項３７に記載の方法。
【請求項３９】
（ａ）（ｉ）酸成分１００モル％に基づき、８０〜１００モル％のテレフタル酸、イソフタル酸及びそれらの混合物からの反復単位を含む酸成分；
（ｉｉ）ジオール成分１００モル％に基づき、４０〜１００モル％の１，４−シクロヘキサンジメタノール及び０〜６０モル％のエチレングリコールからの反復単位を含むジオール成分；
（ｉｉｉ）元素チタン１〜２０ｐｐｍの量のチタン含有触媒化合物、元素リン１〜１００ｐｐｍの量の前重縮合リン含有化合物及び場合によっては、酸成分がジカルボン酸のジエステルから得られる場合に使用される、活性元素１〜１５０ｐｐｍの量（ｐｐｍはポリエステルの総重量に基づく）のエステル交換触媒の残基
を更に含むポリエステル１〜９９重量％；並びに
（ｂ）ポリカーボネート９９〜１重量％
を配合する工程を含む熱可塑性組成物の製造方法。
【請求項４０】
前記ポリエステルがテレフタル酸９５〜１００モル％、１，４−シクロヘキサンジメタノール５８〜６６モル％及びエチレングリコール４２〜３４モル％を含む請求項３９に記載の方法。
【請求項４１】
前記ポリエステルが１，４−シクロヘキサンジメタノール１００モル％、イソフタル酸２２〜３０モル％及びテレフタル酸７８〜７０モル％を含む請求項３９に記載の方法。
【請求項４２】
前記チタン含有化合物が元素チタン１〜１５ｐｐｍの量で存在する請求項３９に記載の方法。
【請求項４３】
（ａ）テレフタル酸、イソフタル酸及びそれらの混合物からの反復単位を含む酸成分；
（ｂ）１，４−シクロヘキサンジメタノール４０〜１００モル％及びエチレングリコール０〜６０モル％からの反復単位を含むジオール成分；並びに
（ｃ）（ｉ）元素チタン１〜１５ｐｐｍの量のチタン含有触媒化合物、（ｉｉ）元素リン４５〜１００ｐｐｍの量の前重縮合リン含有化合物、（ｉｉｉ）少なくとも１つのビスアントラキノン又はビスアントラピリドン（６−アリールアミノ−３Ｈ−ジベンズ［ｆ，ｉｊ］イソキノリン−２，７−ドン）化合物と結合した６−アリールアミノ−１−シアノ−３Ｈ−ジベンズ［ｆ，ｉｊ］イソキノリン−２，７−ジオン又は１，４−ビス（２，６−ジアルキルアニリノ）アントラキノンの少なくとも１種の共重合性化合物１〜５ｐｐｍ（前記化合物は少なくとも１つのポリエステル反応性基を含む）；及び（ｉｖ）場合によっては更に、酸成分がジカルボン酸のジエステルから得られる場合に使用される、活性元素１０〜６５ｐｐｍの量のエステル交換触媒から本質的になる触媒残基を含む、フェノール６０重量％及びテトラクロロエタン４０重量％からなる溶媒混合物中で２５℃において測定されたインヘレント粘度が０．６〜１．２ｄｌ／ｇであるポリエステル組成物。
【請求項４４】
前記ポリエステルがテレフタル酸９５〜１００モル％、１，４−シクロヘキサンジメタノール５８〜６６モル％及びエチレングリコール４２〜３４モル％を含む請求項４３に記載のポリエステル組成物。
【請求項４５】
前記ポリエステルが１，４−シクロヘキサンジメタノール１００モル％、イソフタル酸２２〜３０モル％及びテレフタル酸７８〜７０モル％を含む請求項４３に記載のポリエステル組成物。